ПОЛИКРИСТАЛЛИЧЕСКИЕ АЛМАЗНЫЕ ЭЛЕМЕНТЫ, РЕЖУЩИЕ ИНСТРУМЕНТЫ И БУРОВЫЕ ИНСТРУМЕНТЫ, ВКЛЮЧАЮЩИЕ ТАКИЕ ЭЛЕМЕНТЫ, А ТАКЖЕ СПОСОБЫ ИЗГОТОВЛЕНИЯ ТАКИХ ЭЛЕМЕНТОВ И БУРОВЫХ ИНСТРУМЕНТОВ

1. Способ изготовления режущего инструмента с поликристаллическими алмазными элементами для использования в буровом инструменте, включающий:
изготовление алмазной пластины, содержащей поликристаллический алмазный материал и первый материал, находящийся в междоузлиях между связанными между собой алмазными кристаллами поликристаллического алмазного материала;
удаление, по меньшей мере в основном, первого материала из междоузлий по меньшей мере в одной части поликристаллического алмазного материала;
выбор второго материала для обеспечения более высокой скорости деструкции алмазных кристаллов в условиях высоких температур, чем скорость деструкции алмазного материала, в котором первый материал, по меньшей мере в основном, удален из междоузлий в условиях в основном таких же высоких температур; и
введение второго материала в междоузлия между связанными между собой алмазными кристаллами по меньшей мере в части по меньшей мере одного участка алмазной пластины, из которого, по меньшей мере в основном, удален первый материал.
2. Способ по п.1, в котором удаление, по меньшей мере в основном, первого материала из междоузлий по меньшей мере в одной части поликристаллического алмазного материала включает выщелачивание первого материала из междоузлий в поликристаллическом алмазном материале.
3. Способ по п.1, в котором введение второго материала в междоузлия между связанными между собой алмазными кристаллами по меньшей мере в одной части по меньшей мере одного участка поликристаллического алмазного материала, откуда был удален первый материал, включает:
покрытие алмазной пластины защитной маской, за исключением незащищенной части, включающей область, простирающуюся по внешней границе поверхности алмазной пластины; и
введение второго материала в междоузлия между связанными между собой алмазными кристаллами в незащищенной части алмазной пластины.
4. Способ по п.3, в котором выбор второго материала для обеспечения более высокой скорости деструкции алмазных кристаллов в условиях высоких температур, чем скорость деструкции алмазного материала, в котором из междоузлий, по меньшей мере в основном, удален первый материал, включает выбор второго материала, содержащего по меньшей мере один металл из группы, включающей кобальт, никель, железо и их сплавы.
5. Способ по п.4, в котором удаление, по меньшей мере в основном, первого материала из междоузлий по меньшей мере в одной части поликристаллического алмазного материала включает удаление, по меньшей мере в основном, первого материала из междоузлий в кольцеобразной области, граничащей с боковой стенкой алмазной пластины.
6. Способ по п.5, кроме того, включающий удаление первого материала с режущей поверхности алмазной пластины.
7. Способ по п.6, в котором введение второго материала в междоузлия между связанными между собой алмазными кристаллами по меньшей мере в одной части по меньшей мере одного участка поликристаллического алмазного материала включает:
покрытие алмазной пластины защитной маской, оставляя незащищенную часть в кольцеобразной области, граничащей с боковой стенкой алмазной пластины; и
введение второго материала в междоузлия между связанными между собой алмазными кристаллами в кольцеобразной области через незащищенную часть алмазной пластины.
8. Способ по одному из пп.1-7, в котором выбор второго материала для обеспечения более высокой скорости деструкции алмазных кристаллов при воздействии высокой температуры, чем скорость деструкции с первым материалом при в основном такой же высокой температуре, включает выбор второго материала, содержащего более сильный катализатор, чем первый материал.
9. Режущий инструмент с поликристаллическими алмазными элементами для использования в буровом инструменте, включающий:
первую область поликристаллического алмазного материала, содержащую первый материал в междоузлиях между связанными между собой алмазными кристаллами в первой области поликристаллического алмазного материала; и
вторую область поликристаллического алмазного материала, содержащую второй материал в междоузлиях между алмазными кристаллами во второй области поликристаллического алмазного материала, причем второй материал выбирают для того, чтобы в условиях примерно такой же высокой температуры индуцировать более высокую скорость деструкции поликристаллического алмазного материала, чем первый материал.
10. Режущий инструмент по п.9, в котором вторая область поликристаллического алмазного материала, по меньшей мере в основном, включает кольцеобразную область, простирающуюся по внешней границе режущего инструмента.
11. Режущий инструмент по одному из пп.9 и 10, кроме того, включающий другую область поликристаллического алмазного материала между, по меньшей мере в основном, кольцеобразной областью и режущей поверхностью режущего инструмента с PDC.
12. Режущий инструмент по п.11, в котором второй материал содержит железо, а первый материал содержит кобальт.
13. Режущий инструмент по п.12, в котором второй материал содержит более сильный катализатор, чем первый материал.
14. Режущий инструмент по п.13, в котором конфигурация второй области поликристаллического алмазного материала делает возможным более быстрое изнашивание, чем первой области поликристаллического алмазного материала, при повышении температуры в первой области и во второй области в связи с трением от ввода режущего инструмента в контакт с породой во время бурения.
15. Режущий инструмент по п.14, в котором конфигурация второй области делает возможным образование в ней выемки во время бурения.
16. Режущий инструмент по п.15, в котором выемка выполняется в виде выемки в части боковой стенки алмазной пластины.
17. Буровой инструмент, включающий режущий инструмент по п.16.